FR 2737735 A1 19970214 FR 9509905 A 19950810 L'invention concerne les fibres en dérivés cellulosiques et les fibres en cellulose régénérée à partir de ces dérivés. De manière connue, on entend ici par "dérivés cellulosiques" les composés formés, à la suite de réactions chimiques, par substitution des groupes hydroxyle de la cellulose, ces dérivés étant aussi appelés dérivés de substitution. On entend par "cellulose régénérée" une cellulose obtenue par un traitement de régénération réalisé sur un dérivé cellulosique. L'invention concerne plus particulièrement les fibres en formiate de cellulose et les fibres en cellulose régénérée à partir de ce formiate, ainsi que les procédés d'obtention de telles fibres. Des fibres en formiate de cellulose et des fibres en cellulose régénérée à partir de ce formiate ont notamment été décrites dans la demande de brevet internationale PCT/CH85/05 115, déposée par la demanderesse, ou dans les brevets équivalents EP B-179 822 et US 4 839 113. Ces documents décrivent l'obtention de solutions de filage à base de formiate de cellulose, par réaction de la cellulose avec de l'acide formique et de l'acide phosphorique. Ces solutions sont optiquement anisotropes, c'est-à-dire qu'elles présentent un état de cristal-liquide. Ces documents décrivent également les fibres de formiate de cellulose obtenues par filage de ces solutions, selon la technique dite de "dry-jet-wet spinning", ainsi que les fibres de cellulose obtenues après un traitement de régénération de ces fibres de formiate. Comparées à des fibres cellulosiques classiques telles que les fibres rayonne ou viscose, ou à d'autres fibres classiques non cellulosiques telles que les fibres de nylon ou de polyester par exemple, toutes filées à partir de liquides optiquement isotropes, les fibres de cellulose de la demande PCT/CH85/05115 se caractérisent par une structure beaucoup plus ordonnée, en raison du caractère cristal-liquide des solutions de filage dont elles sont issues. Elles présentent de très hautes propriétés mécaniques en extension, en particulier des valeurs très élevées de ténacité et de module, mais, en contrepartie, se caractérisent par des valeurs d'allongement à la rupture plutôt faibles, ces valeurs étant comprises en moyenne entre 3 % et 4 %, et ne dépassant pas 4,5 %. Cependant, des valeurs d'allongement à la rupture supérieures peuvent être souhaitables lorsqu'on utilise de telles fibres dans certaines applications techniques, notamment comme éléments de renforcement d'une enveloppe de pneumatique, en particulier d'une armature de carcasse de pneumatique. L'objet premier de l'invention est de proposer des fibres en formiate de cellulose ainsi que des fibres en cellulose régénérée qui, par rapport aux fibres de la demande PCT/CH85/05 115, présentent un allongement à la rupture notablement amélioré, ainsi que des propriétés élevées d'énergie à la rupture. Un autre objet de l'invention est d'obtenir les améliorations ci-dessus sans diminuer la ténacité des fibres, ce qui est une autre caractéristique majeure de l'invention. La fibre en formiate de cellulose de l'invention est caractérisée par les relations suivantes -Ds > 2; -Te > 45; - Mi > 800 ; - Ar > 6 ; -Er > 13,5, Ds étant le degré de substitution de la cellulose en groupes formiate (en %), Te étant sa ténacité en cN/tex, Mi étant son module initial en cN/tex, Ar étant son allongement à la rupture en %, Er étant son énergie à la rupture en J/g. La fibre en cellulose de l'invention, régénérée à partir du formiate de cellulose, est caractérisée par les relations suivantes: - 0 -TE > 60; - MI > 1000; - AR > 6; - ER > 17,5, DS étant le degré de substitution de la cellulose en groupes formiate (en %), TE étant sa ténacité en cN/tex, MI étant son module initial en cN/tex, AR étant son allongement à la rupture en %, ER étant son énergie à la rupture en J/g. La fibre en formiate de cellulose et la fibre en cellulose régénérée ci-dessus sont obtenues toutes deux grâce à des procédés nouveaux et spécifiques qui constituent d'autres objets de l'invention. Le procédé de filage de l'invention, pour obtenir la fibre en formiate de cellulose de l'invention, consistant à filer une solution de formiate de cellulose dans un solvant à base d'acide phosphorique, selon la méthode de filage dite de "dry-jet-wet spinning", est caractérisé en ce que l'étape de coagulation de la fibre et l'étape de lavage neutre de la fibre coagulée sont toutes deux réalisées dans de l'acétone. Le procédé de régénération de l'invention, pour obtenir la fibre en cellulose régénérée de l'invention, consistant à faire passer une fibre en formiate de cellulose dans un milieu régénérant, à la laver, puis à la sécher, est caractérisé en ce que le milieu régénérant est une solution aqueuse de soude (NaOH) dont la concentration, notée Cs, est supérieure à 16 % en poids de soude. L'invention concerne en outre les produits suivants: - les assemblages de renforcement comportant chacun au moins une fibre conforme à l'invention, par exemple des câbles, des retors, des fibres multifilamentaires tordues sur elles-mêmes, de tels assemblages de renforcement pouvant être par exemple hybrides, c'est-à-dire composites, comportant des éléments de natures différentes, éventuellement non conformes à l'invention; - les articles renforcés par au moins une fibre et/ou un assemblage conformes à l'invention, ces articles étant par exemple des articles en caoutchouc ou en matières plastiques, par exemple des nappes, des courroies, des tuyaux, des enveloppes de pneumatiques, en particulier des armatures de carcasse de pneumatique. L'invention sera aisément comprise à l'aide de la description et des exemples non limitatifs qui suivent. I. MESURES ET TESTS UTILISES I-1. Degré de polymérisation Le degré de polymérisation est noté DP. On mesure le DP de la cellulose de manière connue, cette cellulose étant sous forme de poudre, ou transformée préalablement en poudre. On détermine tout d'abord la viscosité inhérente (IV) de la cellulose en solution, selon la norme suisse SNV 195 598 de 1970, mais à différentes concentrations qui varient entre 0,5 et 0,05 g/dl. La viscosité inhérente est définie par l'équation: IV = (1/Ce) x Ln (tl/to) dans laquelle Ce représente la concentration en cellulose sèche, t1 représente la durée d'écoulement de la solution diluée de polymère, to représente la durée d'écoulement du solvant pur, dans un viscosimètre de type Ubbelhode, et Ln représente le logarithme népérien. Les mesures sont réalisées à 20"C. La viscosité intrinsèque [9 ] est ensuite déterminée par extrapolation à concentration nulle de la viscosité inhérente IV. La masse moléculaire moyenne en poids Mw est donnée par la relation de Mark Houwink: [ rl]=Kx Mwa où les constantes K et a sont respectivement: K = 5,31 x î- ; 10-4; a = 0,78, ces constantes correspondant au système de solvant utilisé pour la détermination de la viscosité inhérente. Ces valeurs sont données par L. Valtasaari dans le document Tappi 48, 627 (1965). Le DP est finalement calculé selon la formule: DP = (mu)1162, 162 étant la masse moléculaire du motif élémentaire de la cellulose. Lorsqu'il s'agit de déterminer le DP de la cellulose à partir de formiate de cellulose en solution, on doit isoler tout d'abord ce formiate, puis régénérer la cellulose. On procède alors comme suit: on coagule tout d'abord la solution avec de l'eau dans un appareil à disperser. Après filtration et lavage avec de l'acétone, on obtient une poudre qui est ensuite séchée dans une étuve sous vide à 40"C pendant au moins 30 minutes. Après avoir isolé le formiate, on régénère la cellulose en traitant ce formiate à reflux avec de la soude normale. On lave à l'eau la cellulose obtenue, on la sèche et on mesure le DP comme décrit précédemment. I-2. Degré de substitution Le degré de substitution de la cellulose en formiate de cellulose est encore appelé degré de formylation. Le degré de substitution déterminé par la méthode décrite ici donne le pourcentage de fonctions alcool de la cellulose qui sont estérifiées, c'est-à-dire transformées en groupes formiate. Ceci signifie qu'un degré de substitution de 100 % est obtenu si les trois fonctions alcool du motif de cellulose sont toutes estérifiées, ou qu'un degré de substitution de 30 %, par exemple, est obtenu si 0,9 fonction alcool sur trois, en moyenne, est estérifiée. Le degré de substitution est mesuré différemment selon que l'on caractérise du formiate de cellulose (formiate en solution, ou fibres en formiate) ou des fibres en cellulose régénérée à partir du formiate de cellulose. I-2.1. Degré de substitution sur le formiate de cellulose: Si le degré de substitution est mesuré sur du formiate de cellulose en solution, ce formiate est tout d'abord isolé de la solution comme indiqué précédemment au paragraphe 1-1. S'il est mesuré sur des fibres en formiate, on coupe préalablement ces fibres en morceaux de 2 à 3 cm de long. On pèse avec précision 200 mg de formiate de cellulose ainsi préparé et on les introduit dans un Erlenmeyer. On ajoute 40 ml d'eau et 2 ml de soude normale (NaOH 1 N). On chauffe à 90"C à reflux pendant 15 minutes sous azote. On régénère ainsi la cellulose en retransformant les groupes formiate en groupes hydroxyle. Après refroidissement, la soude en excès est titrée en retour avec une solution d'acide chlorhydrique décinormale (HCl 0,1 N), et on en déduit ainsi le degré de substitution. Dans la présente description, le degré de substitution est noté Ds lorsqu'il est mesuré sur des fibres en formiate de cellulose. 1-22. Degré de substitution sur les fibres en cellulose régénérée: Environ 400 mg de fibre sont coupés en morceaux de 2 à 3 cm de long, puis pesés avec précision et introduits dans un Erlenmeyer de 100 ml contenant 50 ml d'eau. On ajoute 1 ml de soude normale (NaOH 1N). L'ensemble est mélangé à température ambiante, pendant 15 minutes. On régénère ainsi complètement la cellulose en transformant en groupes hydroxyle les derniers groupes formiate qui avaient résisté à la régénération conduite, après leur filage, directement sur des fibres continues. La soude en excès est titrée avec une solution d'acide chlorhydrique décinormale (HCl 0,1 N), et on en déduit ainsi le degré de substitution. Dans la présente description, le degré de substitution est noté D5 lorsqu'il est mesuré sur des fibres en cellulose régénérée. I-3. Propriétés optiques des solutions L'isotropie ou l'anisotropie des solutions est déterminée en plaçant une goutte de solution à étudier entre polariseur et analyseur linéaires croisés d'un microscope optique de polarisation, puis en observant cette solution au repos, c'est-à-dire en l'absence de contrainte dynamique, à la température ambiante. De manière connue, une solution optiquement anisotrope est une solution qui dépolarise la lumière, c'est-à-dire qui présente, ainsi placée entre polariseur et analyseur linéaires croisés, une transmission de la lumière (texture colorée). Une solution optiquement isotrope est une solution qui, dans les mêmes conditions d'observation, ne présente pas la propriété de dépolarisation ci-dessus, le champ du microscope restant noir. I-4. Propriétés mécaniques des fibres Par "fibres", on entend ici des fibres multifilamentaires (encore appelées "filés"), constituées de manière connue d'un grand nombre de filaments élémentaires de faible diamètre (faible titre). Toutes les propriétés mécaniques ci-après sont mesurées sur des fibres ayant été soumises à un conditionnement préalable. Par "conditionnement préalable", on entend le stockage des fibres, avant mesure, selon la norme européenne DIN EN 20139 de septembre 1992 (utilisation d'une atmosphère standard: température de 20"C ; hygrométrie de 65 %). Le titre des fibres est déterminé sur au moins trois échantillons, chacun correspondant à une longueur de 50 m, par pesée de cette longueur de fibre. Le titre est donné en tex (poids en grammes de 1000 m de fibre). Les propriétés mécaniques des fibres (ténacité, module initial, allongement et énergie à la rupture) sont mesurées de manière connue à l'aide d'une machine de traction (machines de type 1435 ou de type 1445 - société ZWICK GmbH & Co, Allemagne correspondant aux normes d'Allemagne DIN 51220, 51221 et 51223). Sauf indication différente donnée de manière expresse, le mode opératoire employé pour ces mesures est celui décrit dans la norme d'Allemagne DIN 53834. Les fibres, après avoir reçu une faible torsion de protection préalable (angle d'hélice de 6" environ), subissent une traction sur une longueur initiale de 400 mm. Tous les résultats donnés sont une moyenne de 10 mesures. La ténacité et le module initial sont indiqués en cN par tex (centinewton par tex). Le module initial est défini comme la pente de la partie linéaire de la courbe Force Allongement, qui intervient juste après la prétension standard de 0,5 cN/tex. L'allongement à la rupture est indiqué en pourcentage. L'énergie à la rupture est donnée en J/g (joule par gramme), c'est-à-dire par unité de masse de fibre. II. CONDITIONS DE REALISATION DE L'INVENTION On décrit tout d'abord la réalisation des solutions de filage, puis le filage de ces solutions pour l'obtention de fibres en formiate de cellulose. Dans un troisième paragraphe est exposée l'étape de régénération des fibres en formiate de cellulose, pour l'obtention des fibres en cellulose régénérée. II-1. Réalisation des solutions de filage Les solutions de formiate de cellulose sont réalisées en mélangeant de la cellulose, de l'acide formique, et de l'acide phosphorique (ou un liquide à base d'acide phosphorique), comme indiqué par exemple dans la demande PCT/CH85/05115 précitée. La cellulose peut se présenter sous différentes formes, notamment sous forme d'une poudre, préparée par exemple par pulvérisation d'une plaque de cellulose brute. Sa teneur initiale en eau est de préférence inférieure à 10 % en poids. L'acide formique est l'acide d'estérification, l'acide phosphorique (ou le liquide à base d'acide phosphorique) étant le solvant du formiate de cellulose, appelé "solvant" ou encore "solvant de filage" dans la description ci-après. En général, l'acide phosphorique utilisé est de l'acide orthophosphorique (H3P04), mais on peut utiliser d'autres acides phosphoriques, ou un mélange d'acides phosphoriques. L'acide phosphorique peut, selon les cas, être utilisé solide, à l'état liquide, ou bien dissous dans l'acide formique. De préférence la teneur en eau de ces deux acides est inférieure à 5 % en poids ; ils peuvent être utilisés seuls ou éventuellement contenir, en faibles proportions, d'autres acides organiques et/ou minéraux, tels que l'acide acétique, l'acide sulfurique ou l'acide chlorhydrique par exemple. Conformément à la description faite dans la demande PCT/CH85/05115 précitée, la concentration en cellulose de la solution, notée "C" ci-après, peut varier dans une large mesure ; des concentrations C comprises entre 10 % et 30 % en poids de cellulose (calculées sur la base d'une cellulose non estérifiée) sont par exemple possibles, ces concentrations étant notamment fonction du degré de polymérisation de la cellulose. Le rapport pondéral (acide formique/acide phosphorique) peut être également ajusté dans une large plage. Lors de la réalisation du formiate de cellulose, l'utilisation de l'acide formique et de l'acide phosphorique permet d'obtenir à la fois un degré de substitution élevé en formiate de cellulose, en général supérieur à 20 %, sans diminution excessive du degré de polymérisation initial de la cellulose, ainsi qu'une répartition homogène de ces groupes formiate, à la fois dans les zones amorphes et dans les zones cristallines du formiate de cellulose. Les moyens de malaxage appropriés pour l'obtention d'une solution sont connus de l'homme du métier: ils doivent être aptes à pétrir, malaxer correctement, de préférence à une vitesse réglable, la cellulose et les acides jusqu'à l'obtention de la solution. Par "solution", on entend ici, de manière connue, une composition liquide homogène dans laquelle aucune particule solide n'est visible à l'oeil nu. Le malaxage peut être conduit par exemple dans un mélangeur comportant des bras en Z, ou dans un mélangeur à vis en continu. Ces moyens de malaxage sont de préférence équipés d'un dispositif d'évacuation sous vide et d'un dispositif de chauffage et de refroidissement permettant d'ajuster la température du mélangeur et de son contenu, afin d'accélérer par exemple les opérations de dissolution, ou de contrôler la température de la solution en cours de formation. A titre d'exemple, on peut utiliser le mode opératoire suivant: On introduit dans un malaxeur à double enveloppe, comportant des bras en Z et une vis d'extrusion, de la poudre de cellulose (dont l'humidité est en équilibre avec l'humidité ambiante de l'air). On ajoute ensuite un mélange d'acide orthophosphorique (cristallin à 99 %) et d'acide formique, contenant par exemple trois quarts d'acide orthophosphorique pour un quart d'acide formique (parties en poids). Le tout est mélangé pendant une période d'environ 1 à 2 heures par exemple, la température du mélange étant maintenue entre 10 et 200C, jusqu'à l'obtention d'une solution. Les solutions de filage ainsi obtenues sont prêtes à filer, elles peuvent être transférées directement, par exemple par l'intermédiaire d'une vis d'extrusion placée à la sortie du mélangeur, vers une machine de filage pour y être filées, sans autre transformation préalable que des opérations habituelles telles que des étapes de dégazage ou de filtration par exemple. Les solutions de filage utilisées pour la mise en oeuvre de l'invention sont des solutions optiquement anisotropes. De préférence, ces solutions de filage présentent au moins une des caractéristiques suivantes: - leur concentration en cellulose est comprise entre 15 % et 25 % (% en poids), calculée sur la base d'une cellulose non estérifiée; - leur concentration en acide formique total (c'est-à-dire la part d'acide formique consommée pour l'estérification plus la part d'acide formique libre restant dans la solution finale) est comprise entre 10 % et 25 % (% en poids); - leur concentration en acide phosphorique (ou en liquide à base d'acide phosphorique) est comprise entre 50 % et 75 % (% en poids); - le degré de substitution de la cellulose en groupes formiate, dans la solution, est compris entre 25 % et 50 %, de manière plus préférentielle compris entre 30 % et 45 %;; - le degré de polymérisation de la cellulose en solution est compris entre 350 et 600; - elles contiennent moins de 10 % en poids d'eau. II-2. Filage des solutions Les solutions de filage sont filées selon la technique dite de "dryjet-wet-spinning": cette technique utilise une couche fluide non coagulante, en général de l'air, placée en sortie de filière, entre la filière et les moyens de coagulation. En sortie des moyens de malaxage et de dissolution, la solution de filage est transférée vers le bloc de filage où elle alimente une pompe de filature. A partir de cette pompe de filature, on extrude la solution à travers au moins une filière, précédée d'un filtre. C'est au cours du cheminement jusqu'à la filière que la solution est progressivement amenée à la température de filage désirée, comprise généralement entre 35"C et 600C, selon la nature des solutions, de préférence entre 40"C et 50"C. On entend donc par "température de filage", la température de la solution de filage au moment de son extrusion à travers la filière. Chaque filière peut comporter un nombre variable de capillaires d'extrusion, ce nombre pouvant varier par exemple de 50 à 1000. Les capillaires sont généralement de forme cylindrique, leur diamètre pouvant varier par exemple de 50 à 80 pm (micromètres). En sortie de filière, on obtient donc un extrudat liquide constitué d'un nombre variable de veines liquides élémentaires. Chaque veine liquide élémentaire est étirée (voir ciaprès facteur d'étirage au filage) dans une couche fluide non coagulante, avant de pénétrer dans la zone de coagulation. Cette couche fluide non coagulante est en général une couche de gaz, de préférence de l'air, dont l'épaisseur peut varier de quelques mm à plusieurs dizaines de mm (millimètres), par exemple de 5 mm à 45 mm, selon les conditions particulières de filage ; de manière connue, on entend par épaisseur de la couche non coagulante la distance séparant la face inférieure de la filière, disposée horizontalement, et l'entrée de la zone de coagulation (surface du liquide coagulant). Après traversée de la couche non coagulante, toutes les veines liquides ainsi étirées pénètrent dans la zone de coagulation et entrent au contact du milieu coagulant. Sous l'action de ce dernier, elles se transforment, par précipitation du formiate de cellulose et extraction du solvant de filage, en filaments solides de formiate de cellulose qui forment ainsi une fibre. Le milieu coagulant employé est de l'acétone. La température du milieu coagulant, notée Tc, n'est pas un paramètre critique pour la mise en oeuvre de l'invention. A titre d'exemple, pour des solutions de filage contenant 22 % en poids de cellulose, il a été observé qu'une variation de température Tc, dans toute la plage de température allant de -30 C à 0 C, n'avait pratiquement pas d'incidence sur les propriétés mécaniques des fibres obtenues. On choisira de préférence une température Tc négative, c'est-à-dire inférieure à 0 C, et de manière encore plus préférentielle inférieure à -10 C. L'homme du métier saura ajuster la température du milieu coagulant en fonction des caractéristiques de la solution filée, et des propriétés mécaniques visées, par des essais simples d'optimisation. De manière générale, la température Tc sera choisie d'autant plus basse que la concentration C de la solution de filage sera plus faible. Le taux de solvant de filage, dans le milieu coagulant, est de préférence stabilisé à un niveau inférieur à 15 % en poids de milieu coagulant. Les moyens de coagulation à employer sont des dispositifs connus, composés par exemple de bains, tuyaux et/ou cabines, contenant le milieu coagulant et dans lesquels circule la fibre en cours de formation. On utilise de préférence un bain de coagulation disposé sous la filière, en sortie de la couche non coagulante. Ce bain est généralement prolongé à sa base par un tube cylindrique vertical, dit "tube de filage", dans lequel passe la fibre coagulée et circule le milieu coagulant. La profondeur de milieu coagulant dans le bain de coagulation, mesurée de l'entrée du bain jusqu'à l'entrée du tube de filage, peut varier de quelques millimètres à quelques centimètres par exemple, selon les conditions particulières de réalisation de l'invention, notamment selon les vitesses de filage utilisées. Le bain de coagulation peut être prolongé si nécessaire par des dispositifs supplémentaires de coagulation, par exemple par d'autres bains ou des cabines, placés en sortie du tube de filage, par exemple après un point de renvoi horizontal. De préférence, le procédé de l'invention est mis en oeuvre de manière à ce qu'au moins une des caractéristiques suivantes soit vérifiée: a) le taux de solvant résiduel dans la fibre, à la sortie des moyens de coagulation (noté Rs), est inférieur à 100 % en poids de fibre en formiate sèche; b) la contrainte de tension subie par la fibre, à la sortie des moyens de coagulation (notée ac), est inférieure à 5 cN/tex, et, de manière encore plus préférentielle, de manière à ce que les deux caractéristiques a) et b) ci-dessus soient simultanément vérifiées. Ainsi, selon les conditions préférentielles ci-dessus, la fibre est laissée au contact du milieu coagulant jusqu'à ce qu'une partie notable de solvant de filage soit extraite de la fibre. D'autre part, pendant cette phase de coagulation, on s'efforce de maintenir les tensions subies par la fibre à un niveau modéré: pour contrôler cela, on mesurera ces tensions immédiatement en sortie des moyens de coagulation, à l'aide de tensiomètres appropriés. De manière générale, si l'on souhaite privilégier avant tout les propriétés d'allongement à la rupture des fibres en formiate, l'invention sera de préférence mise en oeuvre de manière à ce que les deux relations suivantes soient vérifiées: Rs Pour la mesure du taux de solvant résiduel Rs présent dans la fibre en formiate coagulée, on procède par exemple de la manière suivante: de la fibre est prélevée à la sortie des moyens de coagulation, avec son milieu coagulant ; elle est essuyée en surface avec un papier absorbant, sans pression, de manière à éliminer l'essentiel du milieu coagulant (acétone) qui est contenu dans la couche superficielle entourant la fibre, et qui contient lui-même une certaine fraction de solvant de filage (acide phosphorique ou liquide à base d'acide phosphorique) déjà extrait de la fibre. Après une telle opération, on lave complètement la fibre avec de l'eau, dans un dispositif de laboratoire, de manière à extraire complètement l'acide phosphorique qu'elle contient, puis on titre en retour cet acide phosphorique avec de la soude. Pour plus de précision, la mesure est répétée 5 fois. En sortie des moyens de coagulation, la fibre est reprise sur un dispositif d'entraînement, par exemple sur des cylindres motorisés. La vitesse du produit filé, sur ce dispositif d'entraînement, est appelée "vitesse de filage" (ou encore vitesse d'appel ou d'entraînement) : c'est la vitesse de défilement de la fibre à travers l'installation de filage, une fois la fibre formée. Le rapport entre la vitesse de filage et la vitesse d'extrusion de la solution à travers la filière, définit ce que l'on appelle, de manière connue, le facteur d'étirage au filage (en abrégé FEF). Une fois coagulée, la fibre doit être lavée jusqu'à neutralité. Par "lavage neutre", on entend toute opération de lavage permettant d'extraire de la fibre la totalité ou la quasitotalité du solvant de filage. L'homme de l'art était naturellement porté jusqu'ici à utiliser de l'eau comme milieu de lavage. De manière tout à fait connue, l'eau est en effet le milieu gonflant "naturel" des fibres cellulosiques ou en dérivés cellulosiques (voir par exemple US-A-4 501 886), et par conséquent le milieu susceptible d'offrir, à priori, la meilleure efficacité de lavage. Ainsi, l'eau avait été choisie comme milieu de lavage dans la demande PCT/CH85/05115 précitée (page 72, exemples II-1 et suivants). Pourtant, une telle étape conventionnelle de lavage à l'eau ne permet pas d'obtenir des fibres en formiate de cellulose conformes à l'invention. De manière tout à fait surprenante, la demanderesse a constaté que l'acétone employée comme milieu de lavage, malgré un pouvoir lavant qui est, de manière tout à fait connue, nettement plus faible que celui de l'eau, conduit à des fibres qui présentent, une fois terminées (i.e. lavées jusqu'à neutralité, puis séchées), des propriétés très nettement améliorées, en ce qui concerne en premier lieu leur allongement à la rupture, lorsqu'elles sont comparées aux fibres décrites dans la demande PCT/CH85/05115. Pour la mise en oeuvre du procédé de l'invention, l'étape de coagulation de la fibre et l'étape de lavage neutre de la fibre coagulée doivent être toutes deux réalisées dans de l'acétone. La température de l'acétone de lavage n'est pas un paramètre critique du procédé. Il va cependant de soi que l'on évitera des températures trop basses de façon à favoriser les cinétiques de lavage. De manière préférentielle, la température de l'acétone de lavage, notée Tl, sera choisie positive (on entend par là une température égale ou supérieure à 0 C), et de manière encore plus préférentielle supérieure à +10 C. Avantageusement, on pourra utiliser de l'acétone non refroidie, c'est-à-dire de l'acétone à température ambiante. On peut employer des moyens de lavage connus, consistant par exemple en des bains contenant l'acétone de lavage et dans lesquels circule la fibre à laver. Les temps de lavage dans l'acétone peuvent varier, typiquement, de quelques secondes à quelques dizaines de secondes, selon les conditions particulières de mise en oeuvre de l'invention. Après lavage, la fibre en formiate de cellulose est séchée par tout moyen convenable, afin d'éliminer l'acétone de lavage. De préférence, le taux d'acétone en sortie des moyens de séchage est ajusté à un taux inférieur à 1 % en poids de fibre sèche. Pour l'opération de séchage, on peut opérer par exemple par défilement en continu de la fibre sur des rouleaux chauffants, ou encore employer, à titre principal ou complémentaire, une technique de soufflage d'azote préalablement chauffé. De manière préférentielle, on utilise une température de séchage au moins égale à 60"C, plus préférentiellement comprise entre 60"C et 900C. Le procédé de l'invention peut être mis en oeuvre dans une très large plage de vitesses de filage, pouvant varier de plusieurs dizaines à plusieurs centaines de mètres à la minute. Si on veut isoler la fibre en formiate de cellulose, c'est-à-dire ne pas la régénérer tout de suite, notamment pour contrôler ses propriétés mécaniques avant les opérations de régénération, l'étape de lavage sera de préférence conduite de manière à ce que le taux de solvant de filage résiduel, dans la fibre terminée, i.e. lavée et séchée, ne dépasse pas 0,1 % en poids, par rapport au poids de fibre sèche. On peut aussi envoyer la fibre en formiate de cellulose ainsi filée directement sur les moyens de régénération, en ligne et en continu, dans le but de préparer une fibre en cellulose régénérée. II-3. Régénération des fibres en formiate De manière connue, un procédé de régénération d'une fibre en dérivé cellulosique consiste à traiter cette fibre dans un milieu régénérant de manière à éliminer la quasi-totalité des groupes substituants (traitement dit de saponification), à laver la fibre ainsi régénérée, puis à la sécher, ces trois opérations étant en principe réalisées en continu sur une même ligne de traitement dite "ligne de régénération". Concernant le formiate de cellulose, le milieu régénérant utilisé habituellement est une solution aqueuse de soude (hydroxyde de sodium NaOH) faiblement concentrée, ne contenant que quelques % en poids de soude, par exemple de 1 à 3 % (voir par exemple PCT/AU91/00151). Des solutions aqueuses de soude faiblement concentrées, de concentration ne dépassant pas 5 % en poids de soude, ont été notamment utilisées par la demanderesse pour la régénération des fibres en formiate de cellulose décrites dans la demande de brevet PCT/CH85/05115 précitée, ou encore pour la régénération des fibres en formiate de la présente invention. Ces solutions faiblement concentrées sont tout à fait satisfaisantes pour conduire la régénération proprement dite, c'est-à-dire pour éliminer la quasi-totalité des groupes formiate substituants: on obtient ainsi des fibres régénérées dont le degré de substitution en groupes formiate est inférieur à 2 %. En tentant d'augmenter les concentrations au delà de 5 % en poids de soude, la demanderesse a constaté que les filaments des fibres en formiate de cellulose (que celles-ci soient conformes ou non à l'invention) subissaient une dissolution partielle, superficielle, dès que la concentration en soude atteignait et dépassait 6 % en poids environ, le milieu régénérant devenant alors un véritable solvant du formiate de cellulose. Une telle dissolution, même partielle, est tout à fait préjudiciable aux propriétés mécaniques de la fibre: présence de filaments collés, chute de résistance des filaments attaqués, difficultés de lavage de la fibre, etc De tels problèmes de dissolution parasite étaient d'ailleurs prévisibles, sachant par exemple que des fibres cellulosiques du type viscose sont partiellement ou totalement solubles dans de la soude à 10 % (voir P.H. Hermans, "Physics and Chemistry of Cellulose Fibers", îst part, Elsevier 1949), ou encore que 5 % de cellulose native se dissolvent dans une solution aqueuse de 8 à 10 % de NaOH (voir T. Yamashiki, Journal ofApplied Polymer Science, vol. 44, 691-698, 1992). Compte-tenu des différents éléments ci-dessus, l'homme du métier était donc tout naturellement enclin à utiliser des solutions aqueuses de soude faiblement concentrées, pour la régénération des fibres en formiate de cellulose. Cependant, en continuant d'augmenter la concentration en soude du milieu régénérant bien au delà des 5 à 6 % précités, la demanderesse a constaté, de manière tout à fait surprenante, qu'au delà d'un certain seuil de concentration, non seulement les phénomènes de dissolution parasite disparaissaient, mais encore et surtout que certaines propriétés de la fibre régénérée étaient améliorées de manière très sensible, notamment l'allongement à la rupture et l'énergie à la rupture. En d'autres termes, si un milieu régénérant conventionnel (i.e. faiblement concentré en soude) est certes tout à fait suffisant pour régénérer des fibres en formiate de cellulose, un tel milieu ne permet cependant pas d'obtenir les fibres en cellulose régénérée conformes à l'invention. Le procédé de l'invention, pour obtenir une fibre en cellulose régénérée conforme à l'invention, par régénération d'une fibre en formiate de cellulose, est caractérisé en ce que le milieu régénérant est une solution aqueuse de soude fortement concentrée, dont la concentration, notée Cs, est supérieure à 16 % en poids de soude. De préférence, on utilise une concentration Cs supérieure à 18 %, et de manière encore plus préférentielle, une concentration comprise entre 22 % et 40 % ; on a en effet constaté que de telles plages de concentration, en général, étaient plus particulièrement bénéfiques à l'allongement rupture de la fibre régénérée. Pour la mise en oeuvre du procédé de régénération de l'invention, on part de préférence d'une fibre en formiate de cellulose conforme à l'invention, ayant notamment un allongement à la rupture Ar supérieur à 6 %. La ligne de régénération consiste concrètement, et de manière classique, en des moyens de régénération, suivis de moyens de lavage, eux-mêmes suivis de moyens de séchage. Tous ces dispositifs ne sont pas critiques pour la mise en oeuvre de l'invention, et l'homme du métier saura les définir sans difficulté. Les moyens de régénération et de lavage peuvent consister notamment en des bains, des tuyaux, des bacs, des cabines, dans lesquels circulent le milieu régénérant ou le milieu de lavage. On peut utiliser par exemple des cabines équipées chacunes de deux cylindres motorisés autour desquels vient s'enrouler la fibre à traiter, cette fibre étant alors douchée avec le milieu liquide employé (régénérant ou lavant). Les temps de séjour dans les moyens de régénération devront bien sûr être ajustés de manière à régénérer les fibres en formiate de manière substantielle, et à vérifier ainsi la relation suivante sur la fibre régénérée finale: 0 L'homme du métier saura ajuster ces temps de séjour, qui, selon les conditions particulières de mise en oeuvre de l'invention, peuvent varier par exemple de 1 à 2 secondes jusqu'à 1 à 2 dizaines de secondes. Le milieu de lavage est de préférence de l'eau. En effet, après l'opération de régénération ci-dessus, la fibre en cellulose peut être lavée avec son milieu gonflant naturel, c'est-à-dire l'eau, cette dernière présentant la meilleure efficacité de lavage. L'eau est utilisée à température ambiante, ou à une température plus élevée, si nécessaire, pour augmenter la cinétique de lavage. A cette eau de lavage peut être éventuellement ajouté un agent de neutralisation pour la soude non consommée, par exemple de l'acide formique. Les moyens de séchage peuvent consister par exemple en des tunnels chauffants ventilés à travers lesquels circule la fibre lavée, ou encore en des cylindres chauffants sur lesquels est enroulée la fibre. La température de séchage n'est pas critique, et peut varier dans une large gamme allant notamment de 80"C jusqu'à 240"C ou plus, en fonction des conditions particulières de mise en oeuvre de l'invention, notamment selon les vitesses de passage sur la ligne de régénération. On utilise de préférence une température ne dépassant pas 200"C. En sortie des moyens de séchage, la fibre est prélevée sur une bobine réceptrice, et on contrôle son taux d'humidité résiduelle. De manière préférentielle, les conditions de séchage (température et durée) seront ajustées de manière à ce que le taux d'humidité résiduelle soit compris entre 10 % et 15 %, de manière encore plus préférentielle de l'ordre de 12 % à 13 % en poids de fibre sèche. Typiquement, les temps de lavage et de séchage nécessaires varient de quelques secondes à quelques dizaines de secondes, selon les moyens employés et les conditions particulières de réalisation de l'invention. Au cours du passage à travers la ligne de régénération, on évitera bien sûr des tensions excessives afin de ne pas endommager la fibre d'une part, de ne pas perdre d'autre part une part notable de l'allongement à la rupture potentiel offert par l'emploi du milieu régénérant concentré en soude. Ces tensions sont en général difficilement accessibles à l'intérieur-même des différents moyens employés: elles pourront être contrôlées et mesurées à l'entrée de ces différents moyens, à l'aide de tensiomètres adaptés. C'est ainsi que si l'on souhaite privilégier l'allongement à la rupture de la fibre régénérée, les contraintes de tension à l'entrée des moyens de régénération, des moyens de lavage et des moyens de séchage, seront choisies de préférence inférieures à 10 cN/tex, et de manière encore plus préférentielle inférieures à 5 cN/tex. Dans des conditions industrielles réelles de régénération, et notamment pour des hautes vitesses de régénération, les limites inférieures de ces contraintes de tension se situent généralement aux environs de 0,1 à 0,5 cN/tex, des valeurs inférieures n'étant pas réalistes d'un point de vue industriel, et même non souhaitables. On a remarqué en particulier que les propriétés mécaniques des fibres régénérées pouvaient être ajustées plus ou moins en jouant sur ces contraintes de tension. La vitesse de régénération (notée Vr), c'est-à-dire la vitesse de passage de la fibre à travers la ligne de régénération, peut varier de plusieurs dizaines à plusieurs centaines de mètres par minute. Enfin, le procédé de régénération de l'invention est préférentiellement mis en oeuvre en ligne et en continu avec le procédé de filage de l'invention, de manière à ce que toute la chaîne de fabrication, de l'extrusion de la solution à travers la filière jusqu'au séchage de la fibre régénérée, soit ininterrompue. m. EXEMPLES DE REALISATION DE L'INVENTION Les essais décrits ci-après peuvent être soit des essais conformes à l'invention, soit des essais non conformes à l'invention. III-1. FIBRES EN FORMIATE DE CELLULOSE A) Fibres conformes à l'invention (tableau 1): On réalise au total 14 essais de filage de fibres en formiate de cellulose, selon le procédé de filage de l'invention, et en se conformant en particulier aux indications fournies au paragraphes II-1 et II-2 précédents. L'étape de coagulation et l'étape de lavage neutre de la fibre coagulée sont toutes deux réalisées dans de l'acétone. Le tableau 1 donne à la fois les conditions particulières de réalisation du procédé de l'invention, et les propriétés des fibres obtenues. Les abréviations ainsi que les unités utilisées dans ce tableau 1 sont les suivantes: NO Essai: numéro de l'essai (référencé de A-l à A-14); N: nombre de filaments de la fibre; C: concentration en cellulose dans la solution de filage (% en poids); DP: degré de polymérisation de la cellulose dans la solution de filage; Vf: vitesse de filage (en m/min); Tc: température du milieu coagulant (en "C); Rs: taux de solvant résiduel dans la fibre à la sortie des moyens de coagulation (% en poids); ac: contrainte de tension subie par la fibre à la sortie des moyens de coagulation (en cN/tex); Ti: titre de la fibre (en tex); Te: ténacité de la fibre (en cN/tex); Mi: module initial de la fibre (en cN/tex); Ar: allongement à la rupture de la fibre (en %); Er: énergie à la rupture de la fibre (en J/g); Ds: degré de substitution de la cellulose en groupes formiate, dans la fibre (en %); Pour la réalisation de ces essais, on utilise en outre les conditions particulières suivantes: - toutes les solutions de filage sont préparées à partir de cellulose en poudre (de teneur initiale en eau égale à environ 8 % en poids, de degré de polymérisation compris entre 500 et 600), d'acide formique et d'acide orthophosphorique (contenant chacun environ 2,5 % en poids d'eau); - ces solutions contiennent de 16 à 22 % en poids de cellulose (concentration C), de 60 à 65 % en poids d'acide phosphorique, et de 18 à 19 % en poids d'acide formique (total), le rapport pondéral (acide formique/acide phosphorique) initial étant égal à 0,30 environ;; - ces solutions sont optiquement anisotropes, et contiennent au total moins de 10 % en poids d'eau; - le degré de substitution de la cellulose, dans les solutions, est compris entre 40 et 45 % pour les solutions contenant 16 % en poids de cellulose, entre 30 et 40 % pour les autres solutions plus concentrées; - les filières comportent 500 ou 1000 capillaires de forme cylindrique, de diamètre 50 ou 65 clam; - les températures de filage sont comprises entre 40 et 500C; - les valeurs de FEF sont comprises entre 2 et 6 (entre 2 et 4 pour les essais A-1,A-5 àA-9,A-14 entre 4 et 6 pour les essais A-2 à A-4, A-10 à A-13); - la couche fluide non coagulante est constituée par une couche d'air (épaisseur variant de 10 à 40 mm environ);; - le taux d'acide phosphorique, dans le milieu coagulant, est stabilisé à un niveau inférieur à 10 % en poids de milieu coagulant; - la température de l'acétone de lavage (Tl) est toujours positive, comprise entre 15 et200C; - le séchage de la fibre est réalisé à 700C, par passage sur des cylindres chauffants, avec en complément un soufflage d'azote chauffé à 80"C; le taux d'acétone en sortie des moyens de séchage est inférieur à 0,5 % en poids de fibre sèche; - sur la fibre terminée, i.e. lavée et séchée, le taux d'acide phosphorique résiduel est inférieur à 0,1 % en poids de fibre sèche. Tableau 1 N ESSAI N C DP Vf Tc Rs #c Ti Te Mi Ar Er Ds filaments % m/min C % cN/tex tex cN/tex cN/tex % J/g % A-1 1000 16 440 150 -30 40 0,7 213 53 1075 6,3 15,8 39 A-2 1000 20 430 150 -30 70 2,3 215 64 1405 6,4 18,7 36 A-3 1000 22 430 150 -30 20 0,8 213 75 1720 6,7 23,8 33 A-4 1000 20 430 150 -30 30 1,1 222 74 1540 7,2 24,7 37 A-5 1000 16 450 55 -20 20 1,1 218 73 1565 8,2 29,5 41 A-6 1000 16 440 55 -20 20 0,8 220 63 1205 8,7 26,2 42 A-7 1000 16 440 150 -30 35 0,7 224 48 955 6,5 14,6 42 A-8 1000 16 440 150 -30 35 2,3 217 57 1305 6,9 18,7 40 A-9 1000 16 430 55 -30 10 9,4 213 73 1760 6,4 22,2 42 A-10 500 22 420 150 -30 30 1,0 115 70 1305 6,5 20,4 32 A-11 500 22 420 150 -15 30 1,0 117 76 1365 6,9 23,0 32 A-12 500 22 420 150 -10 30 1,0 118 71 1330 6,8 21,3 32 A-13 500 22 420 150 0 30 1,0 122 67 1375 6,6 20,3 32 A-14 500 16 450 150 -30 35 4,5 112 65 1295 6,5 19,6 42 A la lecture du tableau 1, on note en particulier qu'à l'exception de l'essai A- 13, la température Tc de l'acétone de coagulation est toujours négative, inférieure à -10 C dans la majorité des cas. Le DP de la cellulose, dans la solution, est compris entre 400 et 450, ce qui montre notamment une faible dépolymérisation après la mise en solution. On constate en outre que pour tous les essais du tableau 1, au moins une des conditions préférentielles suivantes est vérifiée: Rs De manière encore plus préférentielle, les deux relations suivantes sont simultanément vérifiées: Rs A la lecture du tableau 1, on constate d'autre part que toutes les fibres vérifient les relations suivantes: - Ds > 2 ; -Te > 45; - Mi > 800 ; - Ar > 6 ; -Er > 13,5 . De préférence, pour les fibres en formiate de cellulose de l'invention, les valeurs de Ds sont comprises entre 25 et 50 %. On constate que dans ces exemples, elles sont toutes comprises entre 30 et 45 % : en pratique, elles sont identiques aux valeurs de degrés de substitution mesurées sur les solutions de filage correspondantes. De manière préférentielle, leur allongement à la rupture Ar est supérieur à 7 % (exemples A-4 à A-6), de manière encore plus préférentielle supérieur à 8 % (exemples A-5 et A-6). Par ailleurs, ces fibres du tableau 1 vérifient pour la plupart les relations préférentielles suivantes: Te > 60 ;Mi > 1200 ;Er > 20 . De manière encore plus préférentielle, au moins une des relations suivantes est vérifiée: Te > 70 ;Mi > 1500 ;Er > 25 . Pour tous les exemples du tableau 1, on constate en outre que la relation suivante est vérifiée: Mi B! Fibres non conformes à l'invention (tableau 2!: On réalise 5 essais de filage (référencés de B-l à B-5) de fibres en formiate de cellulose, selon un procédé de filage non conforme à l'invention. Les conditions générales et particulières utilisées pour le filage sont les mêmes que celles utilisées pour les fibres du tableau 1 précédent, à une exception près: L'étape de lavage neutre de la fibre coagulée est réalisée avec de l'eau (comme dans la demande initiale PCT/CH85/05115), et non avec de l'acétone. Cette eau de lavage est de l'eau industrielle, à une température voisine de 15"C. Le tableau 2 donne à la fois les conditions particulières de réalisation du procédé de l'invention, et les propriétés des fibres obtenues. Les abréviations ainsi que les unités utilisées dans ce tableau 2 sont les mêmes que pour le tableau 1 précédent. Ces fibres du tableau 2 peuvent présenter des caractéristiques tout à fait intéressantes de ténacité et de module initial, mais aucune d'entre elles n'est conforme à l'invention, la relation suivante n'étant pas vérifiée: Ar > 6. Tableau 2 N ESSAI N C DP Vf Tc Rs c Ti Te Mi Ar Er Ds filaments % m/min C % cN/tex tex cN/tex cN/tex % J/g % B-1 500 16 450 200 -20 60 0,9 110 67 2050 5,2 18,9 42 B-2 1000 22 420 150 -30 25 0,8 220 78 2150 5,1 20,6 32 B-3 500 16 450 200 -30 60 0,5 110 60 1940 4,4 13,9 40 B-4 250 22 450 150 -20 120 1,0 56 83 2810 4,0 17,5 33 B-5 750 16 420 200 -30 60 0,9 168 59 1685 4,7 14,6 42 III-2. FIBRES EN CELLULOSE REGENEREE A! Fibres conformes à l'invention (tableau 3!: On réalise au total 17 essais de régénération de fibres en formiate de cellulose, conformément au procédé de régénération de l'invention, selon les indications fournies au paragraphe II-3 précédent. Tous ces essais de régénération sont conduits en ligne et en continu avec l'opération de filage, cette dernière étant réalisée conformément au procédé de filage de l'invention: en particulier, l'étape de coagulation et l'étape de lavage neutre de la fibre coagulée sont toutes deux réalisées dans de l'acétone. Le milieu régénérant est une solution aqueuse de soude dont la concentration Cs est dans tous les cas supérieure à 16 % en poids de soude. Le tableau 3 donne à la fois des conditions particulières de réalisation du procédé de l'invention, et les propriétés des fibres obtenues. Les abréviations ainsi que les unités utilisées dans ce tableau 3 sont les suivantes: N" Essai: numéro de l'essai (référencé de C-i à C-17); N: nombre de filaments de la fibre régénérée; Cs: concentration en soude du milieu régénérant (% en poids); Vr: vitesse de régénération (en m/min); T1: titre de la fibre (en tex); TE: ténacité de la fibre (en cN/tex); MI: module initial de la fibre (en cN/tex); AR: allongement à la rupture de la fibre (en %); ER: énergie à la rupture de la fibre (en J/g); Pour la réalisation de ces essais, on utilise en outre les conditions particulières suivantes: - les fibres en formiate de cellulose de départ, dont un échantillon (quelques centaines de mètres) a été systématiquement prélevé en sortie des moyens de filage, pour contrôle de leurs propriétés mécaniques, sont toutes conformes à l'invention ; en particulier, elles possèdent toutes un allongement à la rupture supérieur à 6 %; - le milieu régénérant est utilisé à température ambiante; - les moyens de régénération, de lavage, et de séchage sont constitués par des cabines équipées de cylindres motorisés sur lesquels vient s'enrouler la fibre à traiter; - la régénération étant opérée en ligne et en continu avec le filage, la vitesse de régénération Vr indiquée au tableau 3 (de 55 à 200 m/min) est donc égale à la vitesse de filage Vf; - le lavage est réalisé avec de l'eau industrielle à une température de 15 C environ; - le séchage de la fibre lavée est réalisé sur des cylindres chauffants, à différentes températures variant de 80 C à 240 C, selon le schéma particulier ci-après: de 80 C à 120 C pour les essais C-2, C-3, C-5, C-10, C-17 ; de 1600C à 1900C pour les essais C-1, C-4, C-6 à C-9, C-12, C-13 à C-16, à 240 C pour l'essai C-11 ; - les contraintes de tension mesurées à l'entrée des moyens de régénération, de lavage, et de séchage sont toujours inférieures à 10 cN/tex, dans la majorité des cas inférieures à 5 cN/tex, saufpour les essais C-7, C-9, C-15 où l'on a mesuré une tension égale ou supérieure à 5 cN/tex à l'entrée d'au moins un des moyens ci-dessus ; ces contraintes de tension sont inférieures à 2 cN/tex à chaque entrée des trois moyens énoncés ci-dessus (régénération, lavage et séchage) pour un grand nombre d'essais:C-2 à C-5, C-10 àC-11, C-13 à C-14, C-16 àC-17; - les temps de séjour dans les moyens de régénération sont de l'ordre de 15 s, comme dans les moyens de lavage, alors qu'ils sont de l'ordre de 10 s dans les moyens de séchage; - à la sortie des moyens de séchage, les fibres présentent un taux d'humidité résiduelle de l'ordre de 12 % à 13 % en poids de fibre sèche. Une mesure du degré de substitution, comme indiqué au paragraphe I-2.2, a montré que toutes les fibres du tableau 3 ont une valeur de DS comprise entre 0 et 2 %, dans la grande majorité des cas entre 0,1 et 1 %. On constate à la lecture du tableau 3 que ces fibres régénérées vérifient en outre toutes les relations suivantes: -TE > 6O; - MI > 1000 ; -AR > 6; ER > 17,5. Tableau 3 N ESSAI N Cs Vr TI TE MI AR ER filaments % m/min tex cN/tex cN/tex % J/g C-1 500 18 150 92 100 2295 6,8 33,3 C-2 500 20 200 91 79 2020 6,7 26,5 C-3 1000 24 55 186 73 1815 6,2 22,0 C-4 1000 24 55 183 82 1775 8,4 33,9 C-5 500 30 200 90 81 1780 7,8 30,6 C-6 1000 30 150 176 85 1905 7,2 29,9 C-7 1000 30 150 179 104 2360 7,2 36,1 C-8 500 30 150 90 97 2080 7,3 34,6 C-9 500 30 150 90 98 2170 7,0 33,4 C-10 500 30 150 93 83 1990 7,3 30,3 C-11 500 30 150 90 89 2075 7,4 32,6 C-12 500 30 150 98 99 2335 6,9 33,7 C-13 500 30 200 90 81 1690 7,9 30,8 C-14 1000 30 200 180 73 1565 7,7 26,9 C-15 1000 30 150 180 82 1845 7,7 33,9 C-16 1000 30 150 178 97 2245 7,3 34,5 C-17 1000 40 200 90 81 2055 6,9 28,4 De manière préférentielle, leur allongement à la rupture AR est supérieur à 7 % (exemples C4 à C-1 1, C-13 à C-16), de manière encore plus préférentielle supérieur à 8 % (exemple C-4). La meilleure valeur d'allongement à la rupture (AR = 8,4 % pour l'essai C-4) a été notamment obtenue par filage et régénération en ligne d'une solution contenant 16 % en poids de cellulose et dont le DP était égal à 420 environ. L'échantillon de fibre en formiate correspondante, prélevé en sortie de filage pour mesure des propriétés mécaniques, a montré les propriétés suivantes: Ds = 40; Te = 60; Mi = 1290; Ar = 8,4; Er = 25,3 . Par ailleurs, la grande majorité des fibres du tableau 3 vérifient les relations suivantes: TE > 80 ; MI > 1500 ; ER > 25, un grand nombre d'entre elles vérifiant au moins une des relations suivantes: TE > 100 ; MI > 2000 ; ER > 30. On note en particulier des propriétés de ténacité particulièrement élevées dans le cas des essais C- 1 et C-7, combinées à de hautes valeurs d'allongement et d'énergie à la rupture. En outre, pour tous les exemples du tableau 3, on constate que la relation suivante est vérifiée: MI B! Fibres non conformes à l'invention (tableau 4!: On réalise au total 6 essais de régénération de fibres en formiate de cellulose (référencés de D- 1 à D-6), selon un procédé de régénération non conforme à l'invention. Les conditions de régénération sont les mêmes que celles utilisées pour les fibres conformes à l'invention du tableau 3 précédent, à une exception près: le milieu régénérant est une solution aqueuse de soude dont la concentration Cs est au plus égale à 16 % en poids de soude. Le tableau 4 donne à la fois les conditions particulières de réalisation du procédé de l'invention, et les propriétés des fibres obtenues. Les abréviations ainsi que les unités utilisées dans ce tableau 4 sont les mêmes que pour le tableau 3 précédent. Toutes les fibres obtenues sont bien régénérées, dans la mesure où, après contrôle, les valeurs de degré de substitution D5 sont toujours inférieures à 2 %, plus précisément compnses entre 0,1 % et 1,0 %. Ces fibres du tableau 4 peuvent présenter des caractéristiques intéressantes de ténacité et de module initial, mais on constate qu'aucune d'entre elles n'est conforme à l'invention, la relation suivante n'étant pas vérifiée: AR > 6. Dans les exemples D-4 et D-5 (Cs = 6 % et 12 %), on a observé notamment une dissolution partielle à la surface des filaments, conduisant à la présence de filaments mariés, à un mauvais état général de la fibre entraînant de très grosses difficultés pour réaliser un lavage neutre. Dans l'exemple D-6, les mêmes phénomènes ont été rencontrés, mais à un degré moindre: on est ici aux limites du procédé de l'invention (Cs = 16 %), et on note en particulier un allongement à la rupture très proche de 6 %. Une comparaison des exemples D-3 et C-12 (tableau 3) s'avère tout à fait intéressante, dans la mesure où les opérations de régénération ont été conduites sur une même fibre en formiate de cellulose et, à l'exception de la concentration en soude du milieu régénérant (3 % pour l'esssai D-3, 30 % pour l'essai C-12), dans des conditions particulières rigoureusement identiques. On constate en effet que par rapport à une régénération conventionnelle avec une solution de soude faiblement concentrée (essai D-3), le procédé de l'invention (essai C-12) a permis d'améliorer de manière très sensible les valeurs de ténacité (augmentation de 18 %), d'allongement à la rupture (augmentation de 33 %), d'énergie à la rupture (augmentation de 55 %), sans modification notable de la valeur de module initial. Tableau 4 N ESSAI N Cs Vr TI TE MI AR ER filaments % m/min tex cN/tex cN/tex % J/g D-1 1000 1 100 184 85 2280 5,6 23,6 D-2 250 1,5 100 46 76 2600 4,8 17,9 D-3 500 3 150 98 84 2315 5,2 21,7 D-4 500 6 150 98 67 1895 4,4 14,3 D-5 500 12 150 108 73 1975 5,0 17,8 D-6 500 16 200 93 63 1750 5,9 18,6 En conclusion, une comparaison des résultats de l'invention avec ceux décrits dans la demande PCT/CH85/05 115, tant pour les fibres en formiate de cellulose que pour les fibres en cellulose régénérée, montre que l'invention a permis non seulement d'augmenter de manière très sensible les valeurs d'allongement à la rupture, qui sont plus que doublées dans certains cas, mais encore de maintenir les valeurs de ténacité à un niveau très élevé, voire même de les améliorer dans de nombreux cas. Un tel résultat doit être particulièrement souligné car l'amélioration apportée par l'invention ne consiste pas en un simple déplacement vers un autre optimum (énergie à la rupture restant sensiblement la même), d'une combinaison donnée [ténacitéallongement à la rupture]. L'invention consiste en fait en une amélioration très sensible de toute combinaison [ténacité-allongement à la rupture], permettant en quelque sorte de "prolonger" les courbes Force-Allongement (courbes de traction) qui avaient été obtenues pour les fibres de la demande initiale PCT/CH85/05 115, et d'obtenir ainsi une énergie à la rupture très nettement améliorée (surface augmentée sous les courbes Force-Allongement) . Bien entendu, l'invention n'est pas limitée aux exemples précédemment décrits. C'est ainsi par exemple que différents constituants peuvent être éventuellement ajoutés aux constituants de base précédemment décrits (cellulose, acide formique, acide phosphorique, acétone, soude), sans que l'esprit de l'invention soit modifié. C'est ainsi que le terme "formiate de cellulose" utilisé dans ce document couvre les cas où les groupes hydroxyle de la cellulose sont substitués par d'autres groupes que les groupes formiate, en plus de ces derniers, par exemple des groupes esters, notamment des groupes acétate, le degré de substitution de la cellulose en ces autres groupes étant de préférence inférieur à 10 %. Les constituants supplémentaires, de préférence chimiquement non réactifs avec les constituants de base, peuvent être par exemple des plastifiants, des ensimages, des colorants, des polymères autres que la cellulose susceptibles éventuellement d'être estérifiés pendant la réalisation de la solution. I1 peut s'agir également de divers additifs permettant par exemple d'améliorer la filabilité des solutions de filage, les propriétés d'usage des fibres obtenues, l'adhésivité de ces fibres à une matrice de gomme. L'invention couvre également les cas où on utilise une filière constituée de un ou plusieurs capillaires non cylindriques, de formes diverses, par exemple d'un seul capillaire en forme de fente, le terme "fibre" utilisé dans la description et les revendications devant alors être entendu dans un sens plus général, pouvant inclure notamment le cas d'un film en formiate de cellulose ou d'un film en cellulose régénérée. REVENDICATIONS 1. Fibre en formiate de cellulose, caractérisée par les relations suivantes - Ds # 2 ; -Te > 45; - Mi > 800 ; - Ar > 6 ; -Er > 13.5, Ds étant le degré de substitution de la cellulose en groupes formiate (en %), Te étant sa ténacité en cN/tex, Mi étant son module initial en cN/tex, Ar étant son allongement à la rupture en %, Er étant son énergie à la rupture en J/g. 2. Fibre selon la revendication 1, caractérisée par la relation suivante : Ar > 7. 3. Fibre selon la revendication 2, caractérisée par la relation suivante Ar > 8. 4. Fibre selon l'une quelconque des revendications 1 à 3, caractérisée par les relations suivantes: Te > 60 ;Mi > 1200 ;Er > 20 . 5. Fibre selon la revendication 4, caractérisée par au moins une des relations suivantes: Te > 70;Mi > 1500;Er > 25. 6. Fibre selon l'une quelconque des revendications 1 à 5, caractérisée par la relation suivante: Mi 7. Procédé de filage d'une solution de formiate de cellulose dans un solvant à base d'acide phosphorique, selon la méthode de filage dite de "dry-jet-wet spinning", pour obtenir une fibre conforme à l'une quelconque des revendications précédentes, caractérisé en ce que l'étape de coagulation de la fibre et l'étape de lavage neutre de la fibre coagulée sont toutes deux réalisées dans de l'acétone. 8. Procédé selon la revendication 7, caractérisé en ce que la température de l'acétone de coagulation est négative, et en ce que la température de l'acétone de lavage est positive. 9. Procédé selon la revendication 8, caractérisé en ce qu'on a les relations suivantes: Tc Tc étant la température de l'acétone de coagulation et T1 étant la température de l'acétone de lavage. 10. Procédé selon l'une quelconque des revendications 7 à 9, caractérisé en ce qu'au moins une des caractéristiques suivantes est vérifiée: a) le taux de solvant résiduel dans la fibre, à la sortie des moyens de coagulation (noté Rs), est inférieur à 100 % en poids de fibre sèche; b) la contrainte de tension subie par la fibre à la sortie des moyens de coagulation (notée oc) est inférieure à 5 cN/tex. 11. Procédé selon la revendication 10, caractérisé par les relations suivantes Rs 12. Fibre en cellulose régénérée à partir du formiate de cellulose, caractérisée par les relations suivantes: -0 60; -MI > 1000; -AR > 6; -ER > 17,5, DS étant le degré de substitution de la cellulose en groupes formiate (en %), TE étant sa ténacité en cN/tex, MI étant son module initial en cN/tex, AR étant son allongement à la rupture en %, ER étant son énergie à la rupture en J/g. 13. Fibre selon la revendication 12, caractérisée par la relation suivante: AR > 7. 14. Fibre selon la revendication 13, caractérisée par la relation suivante: AR > 8 . 15. Fibre selon l'une quelconque des revendications 12 à 14, caractérisée par les relations suivantes: TE > 80 ;MI > 1500 ;ER > 25 - 16. Fibre selon la revendication 15, caractérisée par au moins une des relations suivantes: TE > 100; MI ' 2000; ER ' 30 . 17. Fibre selon l'une quelconque des revendications 12 à 16, caractérisée par la relation suivante: MI 18. Procédé pour obtenir une fibre en cellulose régénérée conforme à l'une quelconque des revendications 12 à 17, par passage d'une fibre en formiate de cellulose dans un milieu régénérant, lavage, puis séchage, caractérisé en ce que le milieu régénérant est une solution aqueuse de soude dont la concentration, notée Cs, est supérieure à 16 % en poids de soude. 19. Procédé selon la revendication 18, caractérisé en ce qu'on a la relation suivante: Cs > 18%; 20. Procédé selon la revendication 19, caractérisé en ce qu'on a la relation suivante: Cs > 22 % ; 21. Procédé selon l'une quelconque des revendications 18 à 20, caractérisé en ce que les contraintes de tension subies par la fibre, à l'entrée des moyens de régénération, des moyens de lavage et des moyens de séchage, sont inférieures à 10 cN/tex. 22. Procédé selon la revendication 21, caractérisé en ce que les contraintes de tension sont inférieures à 5 cN/tex. 23. Procédé selon l'une quelconque des revendications 18 à 22, caractérisé en ce que l'on part d'une fibre en formiate de cellulose conforme à l'une quelconque des revendications 1 à 6. 24. Procédé selon l'une quelconque des revendications 18 à 23, caractérisé en ce qu'il est mis en oeuvre en ligne et en continu avec le procédé conforme à l'une quelconque des revendications 7 à 11. 25. Assemblage de renforcement comportant au moins une fibre en formiate de cellulose selon l'une quelconque des revendications 1 à 6 et/ou au moins une fibre en cellulose régénérée selon l'une quelconque des revendications 12 à 17. 26. Article renforcé par au moins une fibre en formiate de cellulose selon l'une quelconque des revendications 1 à 6 et/ou au moins une fibre en cellulose régénérée selon l'une quelconque des revendications 12 à 17 et/ou au moins un assemblage selon la revendication 25. 27. Article selon la revendication 26, caractérisé en ce qu'il est une enveloppe de pneumatique.